КОМПОЗИЦИИ ПВХ, ОБЛАДАЮЩИЕ ВЫСОКОЙ УДАРОПРОЧНОСТЬЮ

1. Композиция, которая содержит
a) хлорсодержащий термопластичный полимер;
b) воск, полученный синтезом Фишера-Тропша (ФТ-воск); и
c) по меньшей мере один частично окисленный полиэтиленовый воск.
2. Композиция по п. 1, которая содержит
a) хлорсодержащий термопластичный полимер;
b) воск, полученный синтезом Фишера-Тропша (ФТ-воск);
c) по меньшей мере один частично окисленный полиэтиленовый воск и
d) вещества-наполнители.
3. Композиция по п. 1, которая содержит
a) хлорсодержащий термопластичный полимер;
b) воск, полученный синтезом Фишера-Тропша (ФТ-воск);
c) по меньшей мере один частично окисленный полиэтиленовый воск;
d) вещества-наполнители и необязательно
e) другие добавки, которые являются обычными для обработки и стабилизации хлорсодержащих полимеров.
4. Композиция по п. 3, которая содержит
a) 65,0-95,0 мас.% хлорсодержащего термопластичного полимера;
b) 0,01-2,0 мас.% воска, полученного синтезом Фишера-Тропша (ФТ-воска);
c) от 0,01 до 0,5 мас.% по меньшей мере одного частично окисленного полиэтиленового воска;
d) 5,0-35,0 мас.% веществ-наполнителей и необязательно
e) 0,01-30,0 мас.% других добавок, которые являются обычными для обработки и стабилизации хлорсодержащих полимеров;
при условии, что сумма выраженных в мас. % содержаний всех компонентов равна 100%.
5. Композиция по п. 3, которая содержит
a) 70,0-90,0 мас.% хлорсодержащего термопластичного полимера;
b) 0,01-1,5 мас.% воска, полученного синтезом Фишера-Тропша (ФТ-воска);
c) 0,01-0,3 мас.% по меньшей мере одного частично окисленного полиэтиленового воска;
d) 5,0-25,0 мас.% веществ-наполнителей и необязательно
e) 0,01-10,0 мас.% других добавок, которые являются обычными для обработки и стабилизации хлорсодержащих полимеров;
при условии, что сумма выраженных в мас.% содержаний всех компонентов равна 100%.
6. Композиция по п. 3, которая содержит
a) 75,0-90,0 мас.% ПВХ или его рециклата;
b) 0,01-1,0 мас.% воска, полученного синтезом Фишера-Тропша (ФТ-воска);
c) 0,01-0,2 мас.% по меньшей мере одного частично окисленного полиэтиленового воска;
d) 7,0 - 20,0 мас.% веществ-наполнителей; и необязательно
e) 0,01 - 10,0 мас.% других добавок, которые являются обычными для обработки и стабилизации хлорсодержащих полимеров;
при условии, что сумма выраженных в мас. % содержаний всех компонентов равна 100%.
7. Применение смеси, которая содержит
b) воск, полученный синтезом Фишера-Тропша (ФТ-воск);
c) по меньшей мере один частично окисленный полиэтиленовый воск;
d) вещества-наполнители и необязательно
e) другие добавки, которые являются обычными для обработки и стабилизации хлорсодержащих полимеров;
для получения хлорсодержащих термопластичных полимерных композиций.
8. Применение смеси по п. 7 для повышения ударопрочности хлорсодержащих термопластичных полимерных композиций.
9. Применение смеси по п. 8 для повышения ударопрочности ПВХ.
10. Способ получения хлорсодержащих термопластичных полимерных композиций, которые в дополнение к хлорсодержащему термопластичному полимеру содержат
b) воск, полученный синтезом Фишера-Тропша (ФТ-воск);
c) по меньшей мере один частично окисленный полиэтиленовый воск;
d) вещества-наполнители и необязательно
e) другие добавки, которые являются обычными для обработки и стабилизации хлорсодержащих полимеров.